(57)【特許請求の範囲】
【請求項１】
導電性支持体上に感光層を有する電子写真感光体あるいは感光層及び保護層を有する電子写真感光体において、
該感光層又は保護層が、連鎖重合性官能基及び珪素原子を有する添加剤を重合した化合物を含有し、
該添加剤は、酸化防止剤、劣化防止剤、遮光剤又は潤滑材である
ことを特徴とする電子写真感光体。
【請求項２】
前記感光層又は保護層が、前記連鎖重合性官能基及び珪素原子を有する添加剤と、該添加剤以外の連鎖重合性官能基を有する化合物とを重合した化合物を含有する請求項１に記載の電子写真感光体。
【請求項３】
導電性支持体上に電荷発生層及び電荷輸送層をこの順に設けてなる電子写真感光体であって、該電荷輸送層が該電子写真感光体の最表面層である電子写真感光体において、
該電荷輸送層が、連鎖重合性官能基及び珪素原子を有する添加剤と、該添加剤以外の連鎖重合性官能基を有する化合物とを含有する溶液を該電荷発生層上に塗布し、これを重合硬化させることによって形成した層であり、
該添加剤は、酸化防止剤、劣化防止剤、遮光剤又は潤滑材である
ことを特徴とする電子写真感光体。
【請求項４】
導電性支持体上に電荷発生層、電荷輸送層及び保護層をこの順に設けてなる電子写真感光体であって、該保護層が該電子写真感光体の最表面層である電子写真感光体において、
該保護層が、連鎖重合性官能基及び珪素原子を有する添加剤と、該添加剤以外の連鎖重合性官能基を有する化合物とを含有する溶液を該電荷輸送層上に塗布し、これを重合硬化させることによって形成した層であり、
該添加剤は、酸化防止剤、劣化防止剤、遮光剤又は潤滑材である
ことを特徴とする電子写真感光体。
【請求項５】
前記添加剤以外の連鎖重合性官能基を有する化合物が、同一分子内に２つ以上の連鎖重合性官能基を有する正孔輸送性化合物である請求項１乃至４のいずれかに記載の電子写真感光体。
【請求項６】
前記同一分子内に２つ以上の連鎖重合性官能基を有する正孔輸送性化合物が、下記一般式（９）で示される化合物である請求項５に記載の電子写真感光体。
【化１】
0004208367.tif 000128
（一般式（９）中、Ａは正孔輸送性基を示す。Ｐ１及びＰ２は連鎖重合性官能基を示す。Ｐ１とＰ２は同一でも異なっても良い。Ｚは置換基を有しても良い有機基を示す。ａ、ｂ及びｄは０又は１以上の整数を示し、ａ＋ｂ×ｄは２以上の整数を示す。また、ａが２以上の場合Ｐ１は同一でも異なっても良く、ｄが２以上の場合Ｐ２は同一でも異なっても良く、またｂが２以上の場合、Ｚ及びＰ２は同一でも異なっても良い。）
【請求項７】
前記添加剤が、下記一般式（１）で示される不飽和重合性官能基を有する添加剤である請求項１乃至６のいずれかに記載の電子写真感光体。
【化２】
0004208367.tif 000129
（一般式（１）中、Ｌ１は水素原子、ハロゲン原子、置換基を有しても良いアルキル基、置換基を有しても良いアリール基、シアノ基、ニトロ基、アルコキシ基、−ＣＯＯＲＸ｛ＲＸは水素原子、ハロゲン原子、置換基を有しても良いアルキル基、置換基を有しても良いアラルキル基又は置換基を有しても良いアリール基｝又は−ＣＯＮＲＹＲＺ｛ＲＹ及びＲＺは水素原子、ハロゲン原子、置換基を有しても良いアルキル基、置換基を有しても良いアラルキル基又は置換基を有しても良いアリール基を示し、互いに同一であっても異なっていてもよい｝を示す。Ｍ１は置換基を有しても良いアリーレン基、置換基を有しても良いアルキレン基、−ＣＯＯ−、−ＣＨ２−、−Ｏ−、−ＯＯ−、−Ｓ−又は−ＣＯＮＲＷ−｛ＲＷは水素原子、ハロゲン原子、置換基を有しても良いアルキル基、置換基を有しても良いアラルキル基又は置換基を有しても良いアリール基｝を示す。Ｊ１は置換基を有しても良い有機基を示す。ｌ１及びｌ２はそれぞれ独立に０以上の整数を示す。また、ｌ１及びｌ２が２以上の整数である場合、Ｍ１及びＪ１はそれぞれが同一でも異なっていてもよい。）
【請求項８】
前記不飽和重合性官能基が、下記一般式（２）で示される不飽和重合性官能基である請求項７に記載の電子写真感光体。
【化３】
0004208367.tif 000130
（一般式（２）中、Ｌ２は水素原子又はメチル基を示す。Ｍ２は置換基を有しても良いアリーレン基、置換基を有しても良いアルキレン基、−ＣＯＯ−又は−Ｏ−を示す。Ｊ２は置換基を有しても良い有機基を示す。ｌ３及びｌ４はそれぞれ独立に０以上の整数を示す。また、ｌ３及びｌ４が２以上の整数である場合、Ｍ２及びＪ２はそれぞれが同一でも異なっていてもよい。）
【請求項９】
前記不飽和重合性官能基が、下記一般式（３）、（４）、（５）、（６）、（７）又は（８）で示される不飽和重合性官能基である請求項８に記載の電子写真感光体。
【化４】
0004208367.tif 000131
（一般式（３）及び（４）中、Ｊ３及びＪ４は置換基を有しても良い有機基を示す。ｌ５及びｌ６はそれぞれ独立に０以上の整数を示す。また、ｌ５及びｌ６が２以上の整数である場合、Ｊ３及びＪ４はそれぞれが同一でも異なっていてもよい。）
【化５】
0004208367.tif 000132
（一般式（５）及び（６）中、Ｊ５及びＪ６は置換基を有しても良い有機基を示す。ｌ７及びｌ８はそれぞれ独立に０以上の整数を示す。また、ｌ７及びｌ８が２以上の整数である場合、Ｊ５及びＪ６はそれぞれが同一でも異なっていてもよい。）
【化６】
0004208367.tif 000133
（一般式（７）及び（８）中、Ｊ７及びＪ８は置換基を有しても良い有機基を示す。ｌ９及びｌ１０はそれぞれ独立に０以上の整数を示す。また、ｌ９及びｌ１０が２以上の整数である場合、Ｊ７及びＪ８はそれぞれが同一でも異なっていてもよい。）
【請求項１０】
前記添加剤中の前記不飽和重合性官能基以外の構成元素が、炭素、水素、酸素、フッ素及び珪素からなる群より選ばれる少なくとも２つの元素である請求項７乃至９のいずれかに記載の電子写真感光体。
【請求項１１】
前記添加剤が、前記一般式（１）で示される連鎖重合性官能基以外に炭素−炭素二重結合を有しない請求項７乃至１０のいずれかに記載の電子写真感光体。
【請求項１２】
導電性支持体上に感光層を有する電子写真感光体あるいは感光層及び保護層を有する電子写真感光体において、
該感光層又は保護層が、連鎖重合性官能基を有する添加剤と、同一分子内に２つ以上の連鎖重合性官能基を有する正孔輸送性化合物とを重合した化合物を含有し、
該添加剤は、酸化防止剤、劣化防止剤、遮光剤又は潤滑材である
ことを特徴とする電子写真感光体。
【請求項１３】
導電性支持体上に電荷発生層及び電荷輸送層をこの順に設けてなる電子写真感光体であって、該電荷輸送層が該電子写真感光体の最表面層である電子写真感光体において、
該電荷輸送層が、連鎖重合性官能基を有する添加剤と、同一分子内に２つ以上の連鎖重合性官能基を有する正孔輸送性化合物とを含有する溶液を該電荷発生層上に塗布し、これを重合硬化させることによって形成した層であり、
該添加剤は、酸化防止剤、劣化防止剤、遮光剤又は潤滑材である
ことを特徴とする電子写真感光体。
【請求項１４】
導電性支持体上に電荷発生層、電荷輸送層及び保護層をこの順に設けてなる電子写真感光体であって、該保護層が該電子写真感光体の最表面層である電子写真感光体において、
該保護層が、連鎖重合性官能基を有する添加剤と、同一分子内に２つ以上の連鎖重合性官能基を有する正孔輸送性化合物とを含有する溶液を該電荷輸送層上に塗布し、これを重合硬化させることによって形成した層であり、
該添加剤は、酸化防止剤、劣化防止剤、遮光剤又は潤滑材である
ことを特徴とする電子写真感光体。
【請求項１５】
導電性支持体上に感光層を有する電子写真感光体あるいは感光層及び保護層を有する電子写真感光体において、
該感光層又は保護層が、下記一般式（５）、（６）、（７）又は（８）で示される不飽和重合性官能基を有する添加剤を重合した化合物を含有し、
該添加剤は、酸化防止剤、劣化防止剤、遮光剤又は潤滑材である
ことを特徴とする電子写真感光体。
【化７】
0004208367.tif 000134
（一般式（５）及び（６）中、Ｊ５及びＪ６は置換基を有しても良い有機基を示す。ｌ７及びｌ８はそれぞれ独立に０以上の整数を示す。また、ｌ７及びｌ８が２以上の整数である場合、Ｊ５及びＪ６はそれぞれが同一でも異なっていてもよい。）
【化８】
0004208367.tif 000135
（一般式（７）及び（８）中、Ｊ７及びＪ８は置換基を有しても良い有機基を示す。ｌ９及びｌ１０はそれぞれ独立に０以上の整数を示す。また、ｌ９及びｌ１０が２以上の整数である場合、Ｊ７及びＪ８はそれぞれが同一でも異なっていてもよい。）
【請求項１６】
前記重合が電子線によって行われる重合である請求項１乃至１５のいずれかに記載の電子写真感光体。
【請求項１７】
前記電子線の加速電圧が３００ｋＶ以下である請求項１６に記載の電子写真感光体。
【請求項１８】
前記電子線の線量が０．５〜１００Ｍｒａｄである請求項１６又は１７に記載の電子写真感光体。
【請求項１９】
請求項１乃至１８のいずれかに記載の電子写真感光体と、該電子写真感光体を帯電させる帯電手段、該電子写真感光体上に形成された静電潜像をトナーで現像する現像手段、及び、転写工程後の該電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
【請求項２０】
請求項１乃至１８のいずれかに記載の電子写真感光体、該電子写真感光体を帯電させる帯電手段、帯電した該電子写真感光体に対して露光を行い該電子写真感光体上に静電潜像を形成する露光手段、該電子写真感光体上に形成された静電潜像をトナーで現像する現像手段、及び、該電子写真感光体上のトナー像を転写材上に転写する転写手段を備えることを特徴とする電子写真装置。
【発明の詳細な説明】
【０００１】
【発明の属する技術分野】
本発明は、電子写真感光体、プロセスカートリッジ及び電子写真装置に関し、詳しくは、感光層又は保護層中に特定の添加剤を含有する電子写真感光体、その電子写真感光体を有するプロセスカートリッジ及び電子写真装置に関する。
【０００２】
【従来の技術】
従来、電子写真感光体に用いられる光導電材料としては、セレン、硫化カドミウム及び酸化亜鉛等の無機材料が知られていた。他方、有機材料であるポリビニルカルバゾール、フタロシアニン及びアゾ顔料等は高生産性や無公害性等の利点が注目され、無機材料と比較して光導電特性や耐久性等の点で劣る傾向にあるものの、広く用いられるようになってきた。これらの電子写真感光体は、電気的及び機械的特性の双方を満足するために電荷発生層と電荷輸送層を積層した機能分離型の電子写真感光体として利用される場合が多い。
【０００３】
一方、当然のことながら電子写真感光体には適用される電子写真プロセスに応じた感度、電気的特性、そして光学的特性を備えていることが要求される。また、特に繰り返し使用される電子写真感光体にあっては、その電子写真感光体表面には帯電、画像露光、トナー現像、紙への転写、クリーニング処理といった電気的、機械的外力が直接加えられるため、それらに対する耐久性や安定性が要求される。具体的には、摺擦による表面の磨耗や傷の発生に対する耐久性、帯電時のオゾンや窒素酸化物に対する耐表面劣化性等が要求される。加えて、電子写真感光体へのトナー付着防止能や優れたクリーニング性、転写性を付与させるために、電子写真感光体表面の低エネルギー化が必要とされる。
【０００４】
一般に電子写真感光体の表面は薄い樹脂層であり、樹脂の特性が非常に重要である。上述の諸条件をある程度満足する樹脂として、近年、アクリル樹脂やポリカーボネート樹脂等が選択され、電荷輸送材料を混合させた電荷輸送層として広く実用化されている。
【０００５】
但し上述したような表面層は、熱可塑性のポリマーであるために機械的強度に限界があること、及び電気的特性を満たす目的で低分子の電荷輸送材料を多量に混合させているために、耐磨耗性という面で十分ではなく、種々の検討がなされている。
【０００６】
その一例として、硬化性の樹脂を表面保護層として用いることが有効であり、例えば特開昭５１−６６８３４号公報、特開昭６４−７２１６７号公報には紫外線硬化性樹脂及び熱硬化性樹脂を用いた表面層が開示され、耐久性の向上が示されている。中でも、硬化性のアクリル樹脂はその反応性が高く硬化速度が速いために、各種ハードコートとして使用されており、これを電子写真感光体の表面層に用いた場合にも例えば特開昭６１−５２５３号公報にあるように、十分な耐久性が得られることが示されている。
【０００７】
また、硬化性の樹脂を電荷輸送層用の樹脂として用いる試みが、例えば特開平２-１２７６５２号公報等に開示されている。このように、電荷輸送層用の樹脂に硬化性の樹脂を用い電荷輸送層を硬化、架橋することによって機械的強度が増し、繰り返し使用時の耐削れ性及び耐傷性が向上する。
【０００８】
更には、特開平５-２１６２４９号公報、特開平７-７２６４０号公報等のように、炭素−炭素二重結合を有する電荷輸送材を熱あるいは光のエネルギーによって反応させ、電荷輸送マトリックスに化学的に結合させたり、特開平８-２４８６４９号公報等においては熱可塑性高分子鎖中に電荷輸送能を有する基を導入したりすることで、電子写真感光体の表面層の機械的強度を向上させる方法が開示されている。
【０００９】
一方で、先に述べたように電子写真感光体へのトナー付着防止能や優れたクリーニング性、転写性を付与させるために、電子写真感光体表面の低エネルギー化が重要な課題である。このような特性を改良するために、感光層に潤滑性を有する材料、例えばフッ素系、シリコーン系の化合物等の使用が考えられる。しかしこれらの材料は、そもそも感光層に用いられている構成材料との相溶性が低かったり、塗工液にした場合の溶解性や液安定性の問題が発生したり、また塗工性が非常に悪化したり、成膜時あるいは成膜後に層分離する等の問題を起こし易い。また、その高い表面移行性により電子写真感光体のごく表層のみに高濃度で存在する傾向にあり、初期は高潤滑性を示すものの、繰り返し使用の耐久により電子写真感光体が削れるとすぐさまその潤滑性が低減する等して、十分な効果が得られない等の問題点があった。
【００１０】
【発明が解決しようとする課題】
本発明の目的は、繰り返し使用時にも安定して優れた電子写真特性を示し、長期間にわたりその表面性が低下することのない高耐久、高安定な電子写真感光体を提供することにある。
【００１１】
本発明の別の目的は、上記電子写真感光体を有するプロセスカートリッジ及び電子写真装置を提供することにある。
【００１２】
【課題を解決するための手段】
本発明に従って、導電性支持体上に感光層を有する電子写真感光体あるいは感光層及び保護層を有する電子写真感光体において、
該感光層又は保護層が、連鎖重合性官能基及び珪素原子を有する添加剤を重合した化合物を含有し、
該添加剤は、酸化防止剤、劣化防止剤、遮光剤又は潤滑材である
ことを特徴とする電子写真感光体が提供される。
また、本発明に従って、導電性支持体上に電荷発生層及び電荷輸送層をこの順に設けてなる電子写真感光体であって、該電荷輸送層が該電子写真感光体の最表面層である電子写真感光体において、
該電荷輸送層が、連鎖重合性官能基及び珪素原子を有する添加剤と、該添加剤以外の連鎖重合性官能基を有する化合物とを含有する溶液を該電荷発生層上に塗布し、これを重合硬化させることによって形成した層であり、
該添加剤は、酸化防止剤、劣化防止剤、遮光剤又は潤滑材である
ことを特徴とする電子写真感光体が提供される。
また、本発明に従って、導電性支持体上に電荷発生層、電荷輸送層及び保護層をこの順に設けてなる電子写真感光体であって、該保護層が該電子写真感光体の最表面層である電子写真感光体において、
該保護層が、連鎖重合性官能基及び珪素原子を有する添加剤と、該添加剤以外の連鎖重合性官能基を有する化合物とを含有する溶液を該電荷輸送層上に塗布し、これを重合硬化させることによって形成した層であり、
該添加剤は、酸化防止剤、劣化防止剤、遮光剤又は潤滑材である
ことを特徴とする電子写真感光体が提供される。
また、本発明に従って、導電性支持体上に感光層を有する電子写真感光体あるいは感光層及び保護層を有する電子写真感光体において、
該感光層又は保護層が、連鎖重合性官能基を有する添加剤と、同一分子内に２つ以上の連鎖重合性官能基を有する正孔輸送性化合物とを重合した化合物を含有し、
該添加剤は、酸化防止剤、劣化防止剤、遮光剤又は潤滑材である
ことを特徴とする電子写真感光体が提供される。
また、本発明に従って、導電性支持体上に電荷発生層及び電荷輸送層をこの順に設けてなる電子写真感光体であって、該電荷輸送層が該電子写真感光体の最表面層である電子写真感光体において、
該電荷輸送層が、連鎖重合性官能基を有する添加剤と、同一分子内に２つ以上の連鎖重合性官能基を有する正孔輸送性化合物とを含有する溶液を該電荷発生層上に塗布し、これを重合硬化させることによって形成した層であり、
該添加剤は、酸化防止剤、劣化防止剤、遮光剤又は潤滑材である
ことを特徴とする電子写真感光体が提供される。
また、本発明に従って、導電性支持体上に電荷発生層、電荷輸送層及び保護層をこの順に設けてなる電子写真感光体であって、該保護層が該電子写真感光体の最表面層である電子写真感光体において、
該保護層が、連鎖重合性官能基を有する添加剤と、同一分子内に２つ以上の連鎖重合性官能基を有する正孔輸送性化合物とを含有する溶液を該電荷輸送層上に塗布し、これを重合硬化させることによって形成した層であり、
該添加剤は、酸化防止剤、劣化防止剤、遮光剤又は潤滑材である
ことを特徴とする電子写真感光体が提供される。
また、本発明に従って、導電性支持体上に感光層を有する電子写真感光体あるいは感光層及び保護層を有する電子写真感光体において、
該感光層又は保護層が、下記一般式（５）、（６）、（７）又は（８）で示される不飽和重合性官能基を有する添加剤を重合した化合物を含有し、
該添加剤は、酸化防止剤、劣化防止剤、遮光剤又は潤滑材である
ことを特徴とする電子写真感光体が提供される。
【化９】
0004208367.tif 000002
（一般式（５）及び（６）中、Ｊ５及びＪ６は置換基を有しても良い有機基を示す。ｌ７及びｌ８はそれぞれ独立に０以上の整数を示す。また、ｌ７及びｌ８が２以上の整数である場合、Ｊ５及びＪ６はそれぞれが同一でも異なっていてもよい。）
【化１０】
0004208367.tif 000003
（一般式（７）及び（８）中、Ｊ７及びＪ８は置換基を有しても良い有機基を示す。ｌ９及びｌ１０はそれぞれ独立に０以上の整数を示す。また、ｌ９及びｌ１０が２以上の整数である場合、Ｊ７及びＪ８はそれぞれが同一でも異なっていてもよい。）
【００１３】
また、本発明に従って、上記電子写真感光体を有するプロセスカートリッジ及び電子写真装置が提供される。
【００１４】
【発明の実施の形態】
以下に本発明の実施の形態を詳細に説明する。
【００１５】
本発明の基本的思想は、感光層中に含有させるべき添加剤を感光層マトリックス材料に化学的に結合させる、あるいは重合させて高分子量化させることによって、添加剤の表面へのブリードアウトの抑制、機械的強度を低下させる可塑剤効果の低減、繰り返し電子写真プロセス時の物質移動による電気的特性の変動抑制を行うものである。特には、添加剤の表面へのブリードアウトを抑制することにより、従来、電子写真感光体の表面自由エネルギーの低下を目的として使用されてきたフッ素系あるいはケイ素系化合物等の表面移行性を改良することができ、長期間にわたる使用においても、低表面自由エネルギーの持続性を高めることが可能になった。
【００１６】
まず本発明における添加剤について説明する。ここでいう添加剤とは、酸化防止剤、劣化防止剤、遮光剤及び潤滑材等を指すが、上述したように高い表面移行性のある潤滑材に対して最も有用である。
【００１７】
潤滑材としては、表面自由エネルギーを低下させる材料として、フッ素系化合物、ケイ素系化合物、炭化水素系化合物等が挙げられる。特に、炭化水素化合物については、耐候性や化学的安定性等の点から飽和炭化水素系が好ましい。これら潤滑材は、感光層マトリックスの中で単独にオリゴマー化あるいはポリマー化して存在する、あるいは感光層マトリックス成分に化学的に結合して存在する、更には感光層マトリックス成分との化学的結合部から重合させることも可能である。
【００１８】
これら潤滑材に結合される反応性の官能基としては、一般的な付加反応、縮合反応、脱水反応、重合反応、架橋反応等が可能な官能基群から最適なものを選択するが、反応効率等の点から、重合あるいは架橋性反応基が好ましい。重合あるいは架橋性反応基の例としては、ラジカル重合あるいはイオン重合等の連鎖重合性官能基、付加縮合、重縮合、重付加等の逐次重合性官能基等が挙げられるが、反応効率の点から連鎖重合性官能基が好ましい。ここで連鎖重合性官能基について詳しく説明する。
【００１９】
本発明における連鎖重合とは、高分子物の生成反応を大きく連鎖重合と逐次重合に分けた場合の前者の重合反応形態を示し、詳しくは例えば技報堂出版  三羽忠広著の「基礎  合成樹脂の化学（新版）」１９９５年７月２５日（１版８刷）Ｐ．２４に説明されているように、その形態が主にラジカルあるいはイオン等の中間体を経由して反応が進行する不飽和重合、開環重合そして異性化重合等のことをいう。ここでは、その大半を占め応用範囲の広い不飽和重合あるいは開環重合性官能基の具体例を示す。
【００２０】
不飽和重合とは、ラジカル、イオン等によって不飽和基、例えばＣ＝Ｃ、Ｃ≡Ｃ、Ｃ＝Ｏ、Ｃ＝Ｎ、Ｃ≡Ｎ等が重合する反応であるが、主にはＣ＝Ｃである。不飽和重合性官能基の具体例を表１に示すがこれらに限定されるものではない。
【００２１】
【表１】
0004208367.tif 000004
【００２２】
表中、Ｒは置換基を有してもよいメチル基、エチル基、プロピル基及びブチル基等のアルキル基、置換基を有しても良いベンジル基、フェネチル基、ナフチルメチル基、フルフリル基及びチエニル基等のアラルキル基、置換基を有しても良いフェニル基、ナフチル基及びアンスリル基等のアリール基又は水素原子を示す。
【００２３】
開環重合とは、炭素環、オクソ環及び窒素ヘテロ環等のひずみを有した不安定な環状構造が触媒の作用で活性化され、開環すると同時に重合を繰り返し鎖状高分子物を生成する反応であるが、この場合、基本的にはイオンが活性種として作用するものが大部分である。開環重合性官能基の具体例を表２に示すがこれらに限定されるものではない。
【００２４】
【表２】
0004208367.tif 000005
【００２５】
表中、Ｒは置換基を有してもよいメチル基、エチル基、プロピル基及びブチル基等のアルキル基、置換基を有しても良いベンジル基、フェネチル基、ナフチルメチル基、フルフリル基及びチエニル基等のアラルキル基、置換基を有しても良いフェニル基、ナフチル基及びアンスリル基等のアリール基又は水素原子を示す。
【００２６】
上記で示した様な本発明に係わる連鎖重合性官能基の中でも、特に下記一般式（１）で示された不飽和重合性官能基が望ましい。
【００２７】
【化７】
0004208367.tif 000006
【００２８】
式中、Ｌ1は水素原子、フッ素、塩素、臭素及びヨウ素等のハロゲン原子、置換基を有しても良いメチル基、エチル基、プロピル基及びブチル基等のアルキル基、置換基を有しても良いフェニル基及びナフチル基等のアリール基、シアノ基、ニトロ基、メトキシ基、エトキシ基及びプロポキシ基等のアルコキシ基、−ＣＯＯＲX（ＲXは水素原子、フッ素、塩素、臭素及びヨウ素等のハロゲン原子、置換基を有しても良いメチル基、エチル基、プロピル基及びブチル基等のアルキル基、置換基を有しても良いベンジル基、フェネチル基、ナフチルメチル基及びフルフリル基等のアラルキル基又は置換基を有しても良いフェニル基、ナフチル基、アンスリル基及びピレニル基等のアリール基）又は−ＣＯＮＲYＲZ（ＲY及びＲZは水素原子、フッ素、塩素、臭素及びヨウ素等のハロゲン原子、置換基を有しても良いメチル基、エチル基、プロピル基及びブチル基等のアルキル基、置換基を有しても良いベンジル基、フェネチル基、ナフチルメチル基及びフルフリル基等のアラルキル基又は置換基を有しても良いフェニル基、ナフチル基、アンスリル基及びピレニル基のアリール基、互いに同一であっても異なっていてもよい）を示す。
【００２９】
Ｍ1は置換基を有しても良いフェニレン基、ナフチレン基及びアントラセニル基等のアリーレン基又は置換基を有しても良いメチレン基、エチレン基及びブチレン基等のアルキレン基、−ＣＯＯ−、−ＣＨ2−、−Ｏ−、−ＯＯ−、−Ｓ−又は−ＣＯＮＲW−（ＲWは水素原子、フッ素、塩素、臭素及びヨウ素等のハロゲン原子、置換基を有しても良いメチル基、エチル基、プロピル基及びブチル基等のアルキル基、置換基を有しても良いベンジル基、フェネチル基、ナフチルメチル基及びフルフリル基等のアラルキル基又は置換基を有しても良いフェニル基、ナフチル基、アンスリル基及びピレニル基のアリール基）を示す。Ｊ1は置換基を有しても良い有機基を示す。ｌ1及びｌ2はそれぞれ独立に０以上の整数を示す。また、ｌ1及びｌ2が２以上の整数である場合、Ｍ1及びＪ1はそれぞれが同一でも異なっていてもよい。
【００３０】
上記一般式（１）の中でも更に下記一般式（２）で示されるものが好ましい。
【００３１】
【化８】
0004208367.tif 000007
【００３２】
式中、Ｌ2は水素原子又はメチル基、 Ｍ2は置換基を有しても良いフェニレン基、ナフチレン基及びアントラセニル基等のアリーレン基又は置換基を有しても良いメチレン基、エチレン基及びブチレン基等のアルキレン基、−ＣＯＯ−又は−Ｏ−を示す。Ｊ2は置換基を有しても良い有機基を示す。ｌ3及びｌ4はそれぞれ独立に０以上の整数を示す。また、ｌ3及びｌ4が２以上の整数である場合、Ｍ2及びＪ2はそれぞれが同一でも異なっていてもよい。
【００３３】
更に、上記一般式（２）の中でも下記一般式（３）〜一般式（８）で示されるものが特に好ましい。
【００３４】
【化９】
0004208367.tif 000008
【００３５】
式中、Ｊ3及びＪ4は置換基を有しても良い有機基を示す。ｌ5及びｌ6はそれぞれ独立に０以上の整数を示す。また、ｌ5及びｌ6が２以上の整数である場合、Ｊ3及びＪ4はそれぞれが同一でも異なっていてもよい。
【００３６】
【化１０】
0004208367.tif 000009
【００３７】
式中、Ｊ5及びＪ6は置換基を有しても良い有機基を示す。ｌ7及びｌ8はそれぞれ独立に０以上の整数を示す。また、ｌ7及びｌ8が２以上の整数である場合、Ｊ5及びＪ6はそれぞれが同一でも異なっていてもよい。
【００３８】
【化１１】
0004208367.tif 000010
【００３９】
式中、Ｊ7及びＪ8は置換基を有しても良い有機基を示す。ｌ9及びｌ10はそれぞれ独立に０以上の整数を示す。また、ｌ9及びｌ10が２以上の整数である場合、Ｊ7及びＪ8はそれぞれが同一でも異なっていてもよい。
【００４０】
本発明における反応性の官能基を有する添加剤の化合物例を表３に示す。
【００４１】
【表３】
0004208367.tif 000011
【００４２】
【表４】
0004208367.tif 000012
【００４３】
本発明において、上述の添加剤を重合させる手法としては、熱あるいは紫外線、γ線や電子線のような高エネルギー放射線を利用するのが好ましく、場合によっては重合開始剤を併用することが可能である。但し、開始剤類は電子写真特性に悪影響を及ぼす場合があるため、慎重に選択するべきである。特に、電子線等の高エネルギー線の利用は、開始剤を必要としないことと、重合効率が高い点で好ましい。
【００４４】
本発明においては、前記連鎖重合性官能基を有する添加剤と、感光層マトリックスを構成させる樹脂成分として反応性の官能基を有する化合物、より具体的には連鎖重合性官能基を有するモノマー、オリゴマー類を混合し、同時に重合反応させることで、機械的強度の向上と低表面自由エネルギーの持続性向上の両方を満たすことができる。更には、電荷輸送機能を有するモノマー、オリゴマーを利用することで、最大限の効果が期待できる。ここで、電荷輸送機能を有するモノマー類について、一般的な正孔輸送性化合物の例を挙げる。
【００４５】
前記正孔輸送性化合物は、下記一般式（９）で示されるように、同一分子内に２つ以上の連鎖重合性官能基を有するものが、重合硬化後の機械的強度の点から好ましい。但し、電荷輸送機能を有しない多官能モノマーを併用することで機械的強度を確保できる場合には、連鎖重合性官能基が１つのものも使用可能である。
【００４６】
【化１２】
0004208367.tif 000013
【００４７】
式中、Ｐ1及びＰ2は連鎖重合性官能基を示し、Ｐ1とＰ2は同一でも異なっても良い。Ｚは置換基を有しても良い有機基を示す。ａ、ｂ及びｄは０又は１以上の整数を示し、ａ＋ｂ×ｄは２以上の整数を示す。また、ａが２以上の場合Ｐ1は同一でも異なっても良く、ｄが２以上の場合Ｐ2は同一でも異なっても良く、またｂが２以上の場合、Ｚ及びＰ2は同一でも異なっても良い。
【００４８】
なおここで、『ａが２以上の場合Ｐ1は同一でも異なっても良く』とは、それぞれ異なるｎ種類の連鎖重合性官能基をＰ11、Ｐ12、Ｐ13、Ｐ14、Ｐ15・・・・Ｐ1nと示した場合、例えばａ＝３のとき正孔輸送性化合物Ａに直接結合する重合性官能基Ｐ1は３つとも同じものでも、２つ同じで１つは違うもの（例えば、Ｐ11とＰ11とＰ12とか）でも、それぞれ３つとも異なるもの（例えば、Ｐ12とＰ15とＰ17とか）でも良いということを意味するものである（『ｄが２以上の場合Ｐ2は同一でも異なっても良く』というのも、『ｂが２以上の場合、Ｚ及びＰ2は同一でも異なっても良い』というのもこれと同様なことを意味するものである）。
【００４９】
上記一般式（９）のＡは正孔輸送性基を示し、正孔輸送性を示すものであればいずれのものでもよく、Ｐ1やＺとの結合部位を水素原子に置き換えた水素付加化合物（正孔輸送化合物）として示せば、例えば、オキサゾール誘導体、オキサジアゾール誘導体、イミダゾール誘導体、トリフェニルアミン等のトリアリールアミン誘導体、９−（ｐ−ジエチルアミノスチリル）アントラセン、１，１−ビス−（４−ジベンジルアミノフェニル）プロパン、スチリルアントラセン、スチリルピラゾリン、フェニルヒドラゾン類、チアゾール誘導体、トリアゾール誘導体、フェナジン誘導体、アクリジン誘導体、ベンゾフラン誘導体、ベンズイミダゾール誘導体、チオフェン誘導体及びＮ−フェニルカルバゾール誘導体等が挙げられる。
【００５０】
更に、上記正孔輸送化合物の中でも、下記一般式（１０）、（１１）、（１２）、（１３）及び（１５）で示されるものが好ましい。その中でも、一般式（１０）、（１１）及び（１２）で示される化合物である場合が特に好ましい。
【００５１】
【化１３】
0004208367.tif 000014
【００５２】
上記一般式（１０）中、Ｒ1、Ｒ2及びＲ3は置換基を有しても良いメチル基、エチル基、プロピル基及びブチル基等の炭素数１０以下のアルキル基、置換基を有しても良いベンジル基、フェネチル基、ナフチルメチル基、フルフリル基及びチエニル基等のアラルキル基又は置換基を有しても良いフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基及びベンゾチオフェニル基等のアリール基を示す。
【００５３】
但し、Ｒ1、Ｒ2及びＲ3のうち少なくとも２つはアリール基を示し、Ｒ1、Ｒ2及びＲ3はそれぞれ同一であっても異なっていてもよい。更に、その中でもＲ1、Ｒ2及びＲ3のすべてがアリール基であるものが特に好ましい。また、上記一般式（１０）のＲ1又はＲ2又はＲ3のうち任意の２つはそれぞれ直接もしくは結合基を介して結合しても良く、その結合基としては、メチレン基、エチレン基及びプロピレン基等のアルキレン基、酸素及び硫黄原子等のヘテロ原子又はＣＨ＝ＣＨ基等が挙げられる。
【００５４】
【化１４】
0004208367.tif 000015
【００５５】
上記一般式（１１）中、Ｒ4、Ｒ5、Ｒ8及びＲ9は置換基を有しても良いメチル基、エチル基、プロピル基及びブチル基等の炭素数１０以下のアルキル基、置換基を有しても良いベンジル基、フェネチル基、ナフチルメチル基、フルフリル基及びチエニル基等のアラルキル基又は置換基を有しても良いフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基及びジベンゾチオフェニル基等のアリール基を示し、Ｒ4、Ｒ5、Ｒ8及びＲ9はそれぞれ同一であっても異なっていてもよい。Ｒ6及びＲ7は置換基を有しても良いメチレン基、エチレン基及びプロピレン基等の炭素数１０以下のアルキレン基、又は置換基を有しても良いアリーレン基（ベンゼン、ナフタレン、アントラセン、フェナンスレン、ピレン、チオフェン、フラン、ピリジン、キノリン、ベンゾキノリン、カルバゾール、フェノチアジン、ベンゾフラン、ベンゾチオフェン、ジベンゾフラン及びジベンゾチオフェン等より２個の水素を取り除いた基）を示し、Ｒ6及びＲ7は同一であっても異なっていてもよい。Ｑは置換基を有しても良い有機基を示す。
【００５６】
更にその中でも、上記一般式（１１）中のＲ4、Ｒ5、Ｒ8及びＲ9のうち少なくとも２つが置換基を有しても良いアリール基であり、かつＲ6及びＲ7は置換基を有しても良いアリーレン基である場合が好ましく、更にＲ4、Ｒ5、Ｒ8及びＲ9が４つとも全てアリール基である場合が特に好ましい。また、上記一般式（１１）のＲ4又はＲ5又はＲ6のうち任意の２つあるいはＲ7又はＲ8又はＲ9のうち任意の２つはそれぞれ直接もしくは結合基を介して結合しても良く、その結合基としては、メチレン基、エチレン基及びプロピレン基等のアルキレン基、酸素及び硫黄原子等のヘテロ原子又はＣＨ＝ＣＨ基等が挙げられる。
【００５７】
【化１５】
0004208367.tif 000016
【００５８】
上記一般式（１２）中、ｍ1は０又は１を示し、ｍ1＝１であることが好ましく、Ｒ10〜Ｒ13は置換基を有しても良いメチル基、エチル基、プロピル基及びブチル基等の炭素数１０以下のアルキル基、置換基を有しても良いベンジル基、フェネチル基、ナフチルメチル基、フルフリル基及びチエニル基等のアラルキル基又は置換基を有しても良いフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基及びジベンゾチオフェニル基等のアリール基を示し、Ｒ10〜Ｒ13はそれぞれ同一であっても異なっていてもよい。
【００５９】
Ａｒ1は置換基を有してもよいアリーレン基（ベンゼン、ナフタレン、アントラセン、フェナンスレン、ピレン、チオフェン、フラン、ピリジン、キノリン、ベンゾキノリン、カルバゾール、フェノチアジン、ベンゾフラン、ベンゾチオフェン、ジベンゾフラン及びジベンゾチオフェン等より２個の水素を取り除いた基）を示し、Ａｒ2はｍ1＝０の場合、置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基及びジベンゾチオフェニル基等のアリール基を示し、ｍ1＝１の場合は上記Ａｒ1と同様なアリーレン基を示す。なお、ｍ1＝１の場合は、Ａｒ1とＡｒ2は同一であっても異なっていてもよい。
【００６０】
更にその中でも、上記一般式（１２）中のＲ10及びＲ11が置換基を有しても良いアリール基である場合が好ましく、Ｒ10〜Ｒ13が４つとも全てアリール基である場合が特に好ましい。また、上記一般式（４）のＲ10とＲ11又はＲ12とＲ13又はＡｒ1とＡｒ2はそれぞれ直接もしくは結合基を介して結合しても良く、その結合基としては、メチレン基、エチレン基及びプロピレン基等のアルキレン基、カルボニル基、酸素及び硫黄原子等のヘテロ原子又はＣＨ＝ＣＨ基等が挙げられるが、これらの中ではアルキレン基が好ましい。
【００６１】
【化１６】
0004208367.tif 000017
【００６２】
但し上記一般式（１３）中、Ａｒ3、Ａｒ4及びＲ14のうち少なくとも一つは、下記一般式（１４）で示される基を少なくとも一つ有する。
【００６３】
【化１７】
0004208367.tif 000018
【００６４】
上記一般式（１３）及び（１４）中、Ａｒ3、Ａｒ4及びＡｒ5は置換基を有しても良いフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基及びジベンゾチオフェニル基等のアリール基を示し、Ｒ14、Ｒ15及びＲ16は置換基を有しても良いメチル基、エチル基、プロピル基及びブチル基等の炭素数１０以下のアルキル基、置換基を有しても良いベンジル基、フェネチル基、ナフチルメチル基、フルフリル基及びチエニル基等のアラルキル基、置換基を有しても良いフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基及びジベンゾチオフェニル基等のアリール基又は水素原子を示す（但し、Ｒ14が水素原子である場合は除く）。なお、Ａｒ3及びＡｒ4とＲ15及びＲ16はそれぞれ同一であっても異なっていてもよい。
【００６５】
更にその中でも、Ｒ14及びＲ16がアリール基である場合が特に好ましい。また、Ｒ14又はＡｒ3又はＡｒ4のうち任意の２つ、又はＡｒ5及びＲ16はそれぞれ直接もしくは結合基を介して結合しても良く、その結合基としては、メチレン基、エチレン基及びプロピレン基等のアルキレン基、酸素及び硫黄原子等のヘテロ原子又はＣＨ＝ＣＨ基等が挙げられる。ｎは０〜２の整数を示す。
【００６６】
【化１８】
0004208367.tif 000019
【００６７】
但し、上記一般式（１５）は、下記一般式（１６）で示される基を少なくとも一つ有する。
【００６８】
【化１９】
0004208367.tif 000020
【００６９】
上記一般式（１５）及び（１６）中、Ａｒ6及びＡｒ7は置換基を有しても良いフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基及びジベンゾチオフェニル基等のアリール基を示し、Ｒ17、Ｒ18、Ｒ19及びＲ20は置換基を有しても良いメチル基、エチル基、プロピル基及びブチル基等の炭素数１０以下のアルキル基、置換基を有しても良いベンジル基、フェネチル基、ナフチルメチル基、フルフリル基及びチエニル基等のアラルキル基、置換基を有しても良いフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基及びジベンゾチオフェニル基等のアリール基又は水素原子を示す（但し、Ｒ17及びＲ18が水素原子である場合は除く）。なお、Ｒ17とＲ18及びＲ19とＲ20はそれぞれ同一であっても異なっていてもよい。
【００７０】
その中でも、Ｒ20がアリール基である場合が好ましく、更にＲ17とＲ18がアリール基である場合が特に好ましい。また、Ｒ17又はＲ18又はＡｒ6のうち任意の２つ、又はＡｒ7及びＲ20はそれぞれ直接もしくは結合基を介して結合しても良く、その結合基としては、メチレン基、エチレン基及びプロピレン基等のアルキレン基、酸素及び硫黄原子等のヘテロ原子又はＣＨ＝ＣＨ基等が挙げられる。ｎは０〜２の整数を示す。
【００７１】
また、上記一般式（９）中のＺ及び上記一般式（１１）中のＱは、置換基を有しても良いアルキレン基、置換基を有しても良いアリーレン基、ＣＲ21＝ＣＲ22（Ｒ21及びＲ22はアルキル基、アリール基又は水素原子を示し、Ｒ21及びＲ22は同一でも異なっても良い）、Ｃ＝Ｏ、Ｓ＝Ｏ、ＳＯ2、酸素原子又は硫黄原子より一つあるいは任意に組み合わされた有機基を示す。その中でも下記一般式（１７）で示されるものが好ましく、下記一般式（１８）で示されるものが特に好ましい。
【００７２】
【化２０】
0004208367.tif 000021
【００７３】
【化２１】
0004208367.tif 000022
【００７４】
上記一般式（１７）中、Ｘ1〜Ｘ3は置換基を有しても良いメチレン基、エチレン基及びプロピレン基等の炭素数２０以下のアルキレン基、（ＣＲ23＝ＣＲ24）m2、Ｃ＝Ｏ、Ｓ＝Ｏ、ＳＯ2、酸素原子又は硫黄原子を示し、Ａｒ8及びＡｒ9は置換基を有しても良いアリーレン基（ベンゼン、ナフタレン、アントラセン、フェナンスレン、ピレン、チオフェン、フラン、ピリジン、キノリン、ベンゾキノリン、カルバゾール、フェノチアジン、ベンゾフラン、ベンゾチオフェン、ジベンゾフラン、ジベンゾチオフェン等より２個の水素原子を取り除いた基）を示す。Ｒ23及びＲ24は置換基を有しても良いメチル基、エチル基及びプロピル基等のアルキル基、置換基を有しても良いフェニル基、ナフチル基及びチオフェニル基等のアリール基又は水素原子を示し、Ｒ23及びＲ24は同一でも異なっても良い。ｍ2は１〜５の整数、ｐ〜ｔは０〜１０の整数を示す（但し、ｐ〜ｔは同時に０であることはない）。
【００７５】
上記一般式（１０）中、Ｘ4及びＸ5は（ＣＨ2）m3、（ＣＨ＝ＣＲ25）m4、Ｃ＝Ｏ、又は酸素原子を示し、Ａｒ10は置換基を有しても良いアリーレン基（ベンゼン、ナフタレン、アントラセン、フェナンスレン、ピレン、チオフェン、フラン、ピリジン、キノリン、ベンゾキノリン、カルバゾール、フェノチアジン、ベンゾフラン、ベンゾチオフェン、ジベンゾフラン、ジベンゾチオフェン等より２個の水素原子を取り除いた基）を示す。Ｒ25は置換基を有しても良いメチル基、エチル基及びプロピル基等のアルキル基、置換基を有しても良いフェニル基、ナフチル基及びチオフェニル基等のアリール基又は水素原子を示す。ｍ3は１〜１０の整数、ｍ4は１〜５の整数、ｕ〜ｗは０〜１０の整数を示す（特に、０〜５の整数の時が特に好ましい。但し、ｕ〜ｗは同時に０であることはない）。
【００７６】
なお、上述の一般式（１１）〜一般式（１８）のＲ4〜Ｒ25、Ａｒ1〜Ａｒ10、Ｘ1〜Ｘ5、Ｚ及びＱがそれぞれ有しても良い置換基としてはフッ素、塩素、臭素及びヨウ素等のハロゲン原子；ニトロ基、シアノ基、水酸基；メチル基、エチル基、プロピル基及びブチル基等のアルキル基；メトキシ基、エトキシ基及びプロポキシ基等のアルコキシ基；フェノキシ基及びナフトキシ基等のアリールオキシ基；ベンジル基、フェネチル基、ナフチルメチル基、フルフリル基及びチエニル基等のアラルキル基；フェニル基、ナフチル基、アンスリル基及びピレニル基等のアリール基が挙げられる。また、一般式（１０）のＲ1〜Ｒ3が有しても良い置換基としてはアリール基を除いた上記置換基及びジフェニルアミノ基及びジ（ｐ−トリル）アミノ基等のジアリールアミノ基が挙げられる。
【００７７】
また、本発明における同一分子内に二つ以上の連鎖重合性官能基を有する正孔輸送性化合物は、酸化電位が１．２（Ｖ）以下であることが好ましく、特には０．４〜１．２（Ｖ）であることが好ましい。それは、酸化電位が１．２（Ｖ）超えると電荷発生材料よりの電荷（正孔）の注入が起こり難く残留電位の上昇、感度悪化及び繰り返し使用時の電位変動が大きくなる等の問題が生じ易い、また０．４（Ｖ）未満では帯電能の低下等の問題の他に、化合物自体が容易に酸化されるために劣化し易く、それに起因した感度悪化、画像ボケ及び繰り返し使用時の電位変動が大きくなる等の問題が生じ易くなるためである。
【００７８】
なお、ここで述べている酸化電位は、以下の方法によって測定される。
【００７９】
（酸化電位の測定法）
飽和カロメル電極を参照電極とし、電解液に０．１Ｎ(ｎ−Ｂｕ)4Ｎ+ＣｌＯ4-アセトニトリル溶液を用い、ポテンシャルスイーパによって作用電極（白金）に印加する電位をスイープし、得られた電流−電位曲線がピークを示したときの電位を酸化電位とした。詳しくは、サンプルを０．１Ｎ (ｎ-Ｂｕ)4Ｎ+ＣｌＯ4-アセトニトリル溶液に５〜１０ｍｍｏｌ％程度の濃度になるように溶解する。そしてこのサンプル溶液に作用電極によって電圧を加え、電圧を低電位（０Ｖ）から高電位（＋１．５Ｖ）に直線的に変化させた時の電流変化を測定し、電流−電位曲線を得る。この電流−電位曲線において、電流値がピーク（ピークが複数ある場合には最初のピーク）を示したときのピークトップの位置の電位を酸化電位とした。
【００８０】
また更に、上記連鎖重合性官能基を有する正孔輸送性化合物は正孔輸送能として１×１０-7(ｃｍ2／Ｖ．ｓｅｃ)以上のドリフト移動度を有しているものが好ましい（但し、印加電界：５×１０4Ｖ／ｃｍ）。１×１０-7（ｃｍ2／Ｖ．ｓｅｃ)未満では電子写真感光体として露光後現像までに正孔が十分に移動できないため見かけ上感度が低減し、残留電位も高くなってしまう問題が発生する場合がある。
【００８１】
連鎖重合性官能基Ｐ1及びＰ2は下記一般式（１９）〜一般式（２１）で示されるものが好ましい。
【００８２】
【化２２】
0004208367.tif 000023
【００８３】
式中、Ｅは水素原子、フッ素、塩素及び臭素等のハロゲン原子、置換基を有しても良いメチル基、エチル基、プロピル基及びブチル基等のアルキル基、置換基を有しても良いベンジル基、フェネチル基、ナフチルメチル基、フルフリル基及びチエニル基等のアラルキル基、置換基を有しても良いフェニル基、ナフチル基、アンスリル基、ピレニル基、チオフェニル基及びフリル基等のアリール基、ＣＮ基、ニトロ基、メトキシ基、エトキシ基及びプロポキシ基等のアルコキシ基、−ＣＯＯＲ26又は−ＣＯＮＲ27Ｒ28を示す。
【００８４】
Ｗは置換基を有しても良いフェニレン基、ナフチレン基及びアントラセニレン基等のアリーレン基、置換基を有しても良いメチレン基、エチレン基及びブチレン基等のアルキレン基、−ＣＯＯ−、−ＣＨ2−、−Ｏ−、−ＯＯ−、−Ｓ−又は−ＣＯＮＲ29−で示される。
【００８５】
Ｒ26〜Ｒ29は水素原子、フッ素、塩素及び臭素等のハロゲン原子、置換基を有しても良いメチル基、エチル基及びプロピル基等のアルキル基、置換基を有しても良いベンジル基及びフェネチル基等のアラルキル基及び置換基を有しても良いフェニル基、ナフチル基及びアンスリル基等のアリール基を示し、Ｒ27とＲ28は互いに同一であっても異なっても良い。また、ｆは０又は１を示す。
【００８６】
Ｅ及びＷ中で有してもよい置換基としては、フッ素、塩素、臭素及びヨウ素等のハロゲン原子；ニトロ基、シアノ基、水酸基；メチル基、エチル基、プロピル基及びブチル基等のアルキル基；メトキシ基、エトキシ基及びプロポキシ基等のアルコキシ基；フェノキシ基及びナフトキシ基等のアリールオキシ基；ベンジル基、フェネチル基、ナフチルメチル基、フルフリル基及びチエニル基等のアラルキル基；又はフェニル基、ナフチル基、アンスリル基及びピレニル基等のアリール基等が挙げられる。
【００８７】
【化２３】
0004208367.tif 000024
【００８８】
式中、Ｒ30及びＲ31は水素原子、置換基を有しても良いメチル基、エチル基プロピル基及びブチル基等のアルキル基、置換基を有しても良いベンジル基及びフェネチル基等のアラルキル基、又は置換基を有しても良いフェニル基及びナフチル基等のアリール基を示し、ｎは１〜１０の整数を示す。
【００８９】
【化２４】
0004208367.tif 000025
【００９０】
式中、Ｒ32及びＲ33は水素原子、置換基を有しても良いメチル基、エチル基、プロピル基及びブチル基等のアルキル基、置換基を有しても良いベンジル基及びフェネチル基等のアラルキル基、又は置換基を有しても良いフェニル基及びナフチル基等のアリール基を示し、ｎは０〜１０の整数を示す。
【００９１】
なお、上記一般式（２０）及び（２１）のＲ30〜Ｒ33が有しても良い置換基としてはフッ素、塩素、臭素及びヨウ素等のハロゲン原子；メチル基、エチル基、プロピル基及びブチル基等のアルキル基；メトキシ基、エトキシ基及びプロポキシ基等のアルコキシ基；フェノキシ基及びナフトキシ基等のアリールオキシ基；ベンジル基、フェネチル基、ナフチルメチル基、フルフリル基及びチエニル基等のアラルキル基；又はフェニル基、ナフチル基、アンスリル基及びピレニル基等のアリール基等が挙げられる。
【００９２】
また、上記一般式（１９）〜一般式（２１）の中でも、更に特に好ましい連鎖重合性官能基としては、下記一般式（２２）〜一般式（２８）で示されるものが挙げられる。
【００９３】
【化２５】
0004208367.tif 000026
【００９４】
更に上記一般式（２２）〜一般式（２８）の中でも、一般式（２２）のアクリロイルオキシ基及び一般式（２３）のメタクリロイルオキシ基が、重合特性等の点から特に好ましい。
【００９５】
以下に本発明に関わる、連鎖重合性官能基を有する正孔輸送性化合物の代表例を挙げるがこれらに限定されるものではない。
【００９６】
【化２６】
0004208367.tif 000027
【００９７】
【化２７】
0004208367.tif 000028
【００９８】
【化２８】
0004208367.tif 000029
【００９９】
【化２９】
0004208367.tif 000030
【０１００】
【化３０】
0004208367.tif 000031
【０１０１】
【化３１】
0004208367.tif 000032
【０１０２】
【化３２】
0004208367.tif 000033
【０１０３】
【化３３】
0004208367.tif 000034
【０１０４】
【化３４】
0004208367.tif 000035
【０１０５】
【化３５】
0004208367.tif 000036
【０１０６】
【化３６】
0004208367.tif 000037
【０１０７】
【化３７】
0004208367.tif 000038
【０１０８】
【化３８】
0004208367.tif 000039
【０１０９】
【化３９】
0004208367.tif 000040
【０１１０】
【化４０】
0004208367.tif 000041
【０１１１】
【化４１】
0004208367.tif 000042
【０１１２】
【化４２】
0004208367.tif 000043
【０１１３】
【化４３】
0004208367.tif 000044
【０１１４】
【化４４】
0004208367.tif 000045
【０１１５】
【化４５】
0004208367.tif 000046
【０１１６】
【化４６】
0004208367.tif 000047
【０１１７】
【化４７】
0004208367.tif 000048
【０１１８】
【化４８】
0004208367.tif 000049
【０１１９】
【化４９】
0004208367.tif 000050
【０１２０】
【化５０】
0004208367.tif 000051
【０１２１】
【化５１】
0004208367.tif 000052
【０１２２】
【化５２】
0004208367.tif 000053
【０１２３】
【化５３】
0004208367.tif 000054
【０１２４】
【化５４】
0004208367.tif 000055
【０１２５】
【化５５】
0004208367.tif 000056
【０１２６】
【化５６】
0004208367.tif 000057
【０１２７】
【化５７】
0004208367.tif 000058
【０１２８】
【化５８】
0004208367.tif 000059
【０１２９】
【化５９】
0004208367.tif 000060
【０１３０】
【化６０】
0004208367.tif 000061
【０１３１】
【化６１】
0004208367.tif 000062
【０１３２】
【化６２】
0004208367.tif 000063
【０１３３】
【化６３】
0004208367.tif 000064
【０１３４】
【化６４】
0004208367.tif 000065
【０１３５】
【化６５】
0004208367.tif 000066
【０１３６】
【化６６】
0004208367.tif 000067
【０１３７】
【化６７】
0004208367.tif 000068
【０１３８】
【化６８】
0004208367.tif 000069
【０１３９】
【化６９】
0004208367.tif 000070
【０１４０】
【化７０】
0004208367.tif 000071
【０１４１】
【化７１】
0004208367.tif 000072
【０１４２】
【化７２】
0004208367.tif 000073
【０１４３】
【化７３】
0004208367.tif 000074
【０１４４】
【化７４】
0004208367.tif 000075
【０１４５】
【化７５】
0004208367.tif 000076
【０１４６】
【化７６】
0004208367.tif 000077
【０１４７】
【化７７】
0004208367.tif 000078
【０１４８】
【化７８】
0004208367.tif 000079
【０１４９】
【化７９】
0004208367.tif 000080
【０１５０】
【化８０】
0004208367.tif 000081
【０１５１】
【化８１】
0004208367.tif 000082
【０１５２】
【化８２】
0004208367.tif 000083
【０１５３】
【化８３】
0004208367.tif 000084
【０１５４】
【化８４】
0004208367.tif 000085
【０１５５】
【化８５】
0004208367.tif 000086
【０１５６】
【化８６】
0004208367.tif 000087
【０１５７】
【化８７】
0004208367.tif 000088
【０１５８】
【化８８】
0004208367.tif 000089
【０１５９】
【化８９】
0004208367.tif 000090
【０１６０】
【化９０】
0004208367.tif 000091
【０１６１】
【化９１】
0004208367.tif 000092
【０１６２】
【化９２】
0004208367.tif 000093
【０１６３】
【化９３】
0004208367.tif 000094
【０１６４】
【化９４】
0004208367.tif 000095
【０１６５】
【化９５】
0004208367.tif 000096
【０１６６】
【化９６】
0004208367.tif 000097
【０１６７】
【化９７】
0004208367.tif 000098
【０１６８】
【化９８】
0004208367.tif 000099
【０１６９】
【化９９】
0004208367.tif 000100
【０１７０】
【化１００】
0004208367.tif 000101
【０１７１】
【化１０１】
0004208367.tif 000102
【０１７２】
【化１０２】
0004208367.tif 000103
【０１７３】
【化１０３】
0004208367.tif 000104
【０１７４】
【化１０４】
0004208367.tif 000105
【０１７５】
【化１０５】
0004208367.tif 000106
【０１７６】
【化１０６】
0004208367.tif 000107
【０１７７】
【化１０７】
0004208367.tif 000108
【０１７８】
【化１０８】
0004208367.tif 000109
【０１７９】
【化１０９】
0004208367.tif 000110
【０１８０】
【化１１０】
0004208367.tif 000111
【０１８１】
【化１１１】
0004208367.tif 000112
【０１８２】
【化１１２】
0004208367.tif 000113
【０１８３】
【化１１３】
0004208367.tif 000114
【０１８４】
【化１１４】
0004208367.tif 000115
【０１８５】
本発明の電子写真感光体の構成は、導電性支持体上に感光層として電荷発生材料を含有する電荷発生層及び電荷輸送材料を含有する電荷輸送層をこの順に積層した構成あるいは逆に積層した構成、また電荷発生材料と電荷輸送材料を同一層中に分散した単層からなる構成のいずれの構成をとることも可能である。前者の積層型においては、電荷輸送層が二層以上の構成、また後者の単層型においては、電荷発生材料と電荷輸送材料を同一に含有する感光層上に更に電荷輸送層を構成してもよく、更には電荷発生層あるいは電荷輸送層上に保護層の形成も可能である。
【０１８６】
これらいずれの場合においても、反応性官能基を有する添加剤を重合した化合物が含有していればよい。但し、電子写真感光体としての特性、特に残留電位等の電気的特性及び耐久性の点より、電荷発生層／電荷輸送層をこの順に積層した機能分離型の電子写真感光体構成が好ましく、更にその最表面層は耐摩耗性の点から３次元マトリックス構成をとっていることが好ましく、この３次元マトリックス中に前記添加剤が化学結合を介して取り込まれていることが、最も効果的である。
【０１８７】
次に、本発明による電子写真感光体の製造方法を具体的に示す。
【０１８８】
電子写真感光体の支持体としては導電性を有するものであればよく、例えば、アルミニウム、銅、クロム、ニッケル、亜鉛及びステンレス等の金属や合金をドラム又はシート状に成形したもの、アルミニウム及び銅等の金属箔をプラスチックフィルムにラミネートしたもの、アルミニウム、酸化インジウム及び酸化錫等をプラスチックフィルムに蒸着したもの、導電性物質を単独又は結着樹脂とともに塗布して導電層を設けた金属、またプラスチックフィルム及び紙等が挙げられる。
【０１８９】
本発明においては、導電性支持体の上にはバリアー機能と接着機能をもつ下引き層を設けることができる。下引き層は、感光層の接着性改良、塗工性改良、支持体の保護、支持体上の欠陥の被覆、支持体からの電荷注入性改良、また感光層の電気的破壊に対する保護等のために形成される。
【０１９０】
下引き層の材料としては、例えば、ポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、にかわ及びゼラチン等が挙げられる。これらは、それぞれに適した溶剤に溶解されて支持体上に塗布される。その際の膜厚としては０．１〜２μｍが好ましい。
【０１９１】
本発明の電子写真感光体が機能分離型である場合には、電荷発生層及び電荷輸送層を積層する。電荷発生層に用いる電荷発生材料としては、セレン−テルル、ピリリウム、チアピリリウム系染料、また各種の中心金属及び結晶系、具体的には例えばα、β、γ、ε及びＸ型等の結晶型を有するフタロシアニン化合物、アントアントロン顔料、ジベンズピレンキノン顔料、ピラントロン顔料、トリスアゾ顔料、ジスアゾ顔料、モノアゾ顔料、インジゴ顔料、キナクリドン顔料、非対称キノシアニン顔料、キノシアニン及び特開昭５４−１４３６４５号公報に記載のアモルファスシリコン等が挙げられる。
【０１９２】
機能分離型の電子写真感光体の場合、電荷発生層は前記電荷発生材料を０．３〜４倍量の結着樹脂及び溶剤と共にホモジナイザー、超音波分散、ボールミル、振動ボールミル、サンドミル、アトライター及びロールミル等の方法で良く分散し、分散液を塗布し、乾燥されて形成されるか、又は前記電荷発生材料の蒸着膜等、単独組成の膜として形成される。その膜厚は、５μｍ以下であることが好ましく、特に０．１〜２μｍの範囲であることが好ましい。
【０１９３】
結着樹脂を用いる場合は、例えば、スチレン、酢酸ビニル、塩化ビニル、アクリル酸エステル、メタクリル酸エステル、フッ化ビニリデン、トリフルオロエチレン、等のビニル化合物の重合体及び共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂及びエポキシ樹脂等が挙げられる。
【０１９４】
電荷輸送層は適当な電荷輸送材料、例えば、ポリ−Ｎ−ビニルカルバゾール及びポリスチリルアントラセン等の複素環や縮合多環芳香族を有する高分子化合物や、ピラゾリン、イミダゾール、オキサゾール、トリアゾール及びカルバゾール等の複素環化合物、トリフェニルメタン等のトリアリールアルカン誘導体、トリフェニルアミン等のトリアリールアミン誘導体、フェニレンジアミン誘導体、Ｎ−フェニルカルバゾール誘導体、スチルベン誘導体、ヒドラゾン誘導体等の低分子化合物、マトリックスを構成する連鎖重合性官能基を有するモノマーやオリゴマー及び前記連鎖重合性官能基を有する添加剤と共に溶剤に分散／溶解した溶液を後述の公知の方法によって塗布後、重合硬化させて形成させることができる。あるいは、前述の連鎖重合性官能基自体を同一分子内に有する電荷輸送性材料及び前述の連鎖重合性官能基を有する添加剤を溶剤に分散／溶解した溶液を後述の公知の方法によって電荷発生層上に塗布後、重合硬化させて形成することができる。
【０１９５】
この場合の電荷輸送材料と連鎖重合性官能基を有するモノマー及びオリゴマーの比率は、両者の全質量を１００とした場合に電荷輸送材料の質量が２０〜８０が好ましく、特には４０〜６０の範囲で適宜選択されるのが好ましい。電荷輸送材料の量が２０未満であると、電荷輸送能が低下し、感度低下及び残留電位の上昇等の問題点が生じ易い。一方、電荷輸送材料の含有量が８０を超えると塗膜の機械的強度が低下し耐久性が大幅にダウンし易いので、注意が必要である。連鎖重合性官能基自体を同一分子内に有する電荷輸送材料を用いる場合においては、電荷輸送能を低下させない範囲で他の連鎖重合性官能基を有するモノマーやオリゴマー等、また結着樹脂を混合させることができる。電荷輸送層の膜厚は、１〜５０μｍが好ましく、特には５〜３０μｍの範囲が好ましい。
【０１９６】
単層型の電子写真感光体の場合、感光層の膜厚は８〜４０μｍであることが好ましく、特には１２〜３０μｍであることが好ましい。また、電荷発生材料や電荷輸送材料等の光導電性材料の含有量は感光層の全質量に対し、２０〜８０質量％であることが好ましく、特には３０〜７０質量％であることが好ましい。
【０１９７】
ここで添加剤の量は、その種類や効果によって電気的特性や機械的強度を満足させる範囲で任意に選択できる。
【０１９８】
次に、感光層上に保護層を設ける場合について説明する。まず前記電荷発生層上に、先に述べた適当な電荷輸送材料及び電荷発生層を形成する際に用いた結着樹脂を適当な溶剤に分散／溶解した塗工液を用いて形成し乾燥させ、電荷輸送層を形成させる。その後、光導電性の保護層を用いる場合は、前述の電荷輸送材料、連鎖重合性官能基を有するモノマーやオリゴマー及び連鎖重合性官能基を有する添加剤を溶剤に分散／溶解した溶液を後述の公知の方法によって塗布後、重合硬化させて形成させる。あるいは、連鎖重合性官能基自体を同一分子内に有する電荷輸送材料及び連鎖重合性官能基を有する添加剤を適当な溶剤に分散／溶解した溶液を後述の公知の方法によって塗布後、重合硬化させて形成することができる。一方、電子伝導性の保護層を用いる場合は、適当な前述の連鎖重合性官能基を有する化合物及び溶剤中に導電性微粒子を分散した塗工液に連鎖重合性官能基を有する添加剤を加えた後、先の電荷輸送層上に後述の公知の方法によって塗布後、重合硬化させて形成することができる。ここで、光導電性及び電子伝導性の保護層は、連鎖重合性官能基を含有するので正孔輸送能力を有するため感光層でもある。
【０１９９】
導電性微粒子としては、金属酸化物が一般的であり、例えば酸化亜鉛、酸化チタン、酸化スズ、酸化インジウム、酸化ビスマス、スズをドープした酸化インジウム、アンチモンをドープした酸化スズ等の超微粒子を用いることができる。金属酸化物の平均粒径は、分散安定性、導電均一性、透明性等の点から０．３μｍ以下が好ましく、更には０．１μｍ以下が好ましい。導電性微粒子の量は、保護層の抵抗が１０10〜１０15Ω・ｃｍになるように調整される。導電性微粒子の分散性を向上させたり抵抗制御を行う目的で、これらに表面処理を行うことも可能である。
【０２００】
これらの溶液を塗布する方法は、例えば、浸漬コーティング法、スプレイコーティング法、カーテンコーティング法及びスピンコーティング法等が知られているが、効率性／生産性の点からは浸漬コーティング法が好ましい。また、蒸着、プラズマその他の公知の製膜方法が適宜選択できる。
【０２０１】
次に、連鎖重合性官能基を有する添加剤及び化合物の重合方法について説明する。
【０２０２】
本発明において、連鎖重合性官能基を有する添加剤及び化合物は熱、可視光や紫外線等の光、更に放射線により重合させることができる。熱や紫外線硬化の場合には、一般に重合開始剤を含有させる。なお、本発明においては、その中でも放射線によって該連鎖重合性官能基を有する正孔輸送性化合物を重合させることが好ましい。放射線による重合の最大の利点は、重合開始剤を必要としない点であり、これにより非常に高純度な３次元感光層の作製が可能となり、良好な電子写真特性が確保される点である。また、短時間でかつ効率的な重合反応であるがゆえに生産性も高く、更には放射線の透過性の良さから、厚膜時や含有している遮蔽物質が膜中に存在する際の硬化阻害の影響が非常に小さいこと等が挙げられる。但し、連鎖重合性官能基の種類や中心骨格の種類によっては重合反応が進行し難い場合があり、その際には影響のない範囲内での重合開始剤の添加は可能である。このとき使用する放射線とは電子線及びγ線であるが、特には電子線が好ましい。
【０２０３】
電子線照射をする場合、加速器としてはスキャニング型、エレクトロカーテン型、ブロードビーム型、パルス型及びラミナー型等いずれの形式も使用することができる。電子線を照射する場合に、本発明の電子写真感光体においては、電気特性及び耐久性能を発現させる上で照射条件が非常に重要である。本発明において、加速電圧は３００ｋＶ以下が好ましく、最適には１５０ｋＶ以下である。また線量は、好ましくは０．５Ｍｒａｄ〜１００Ｍｒａｄの範囲、より好ましくは１Ｍｒａｄ〜５０Ｍｒａｄの範囲である。加速電圧が３００ｋＶを超えると感光体特性に対する電子線照射のダメージが増加する傾向にある。また、線量が０．５Ｍｒａｄよりも少ない場合には硬化が不十分となり易く、線量が１００Ｍｒａｄより多い場合には感光体特性の劣化がおこり易いので注意が必要である。
【０２０４】
図１に本発明の電子写真感光体を有するプロセスカートリッジを用いた電子写真装置の概略構成を示す。
【０２０５】
図において、１はドラム状の本発明の電子写真感光体であり、軸２を中心に矢印方向に所定の周速度で回転駆動される。電子写真感光体１は、回転過程において、一次帯電手段３によりその周面に正又は負の所定電位の均一帯電を受け、次いで、スリット露光やレーザービーム走査露光等の露光手段（不図示）から出力される目的の画像情報の時系列電気デジタル画像信号に対応して強調変調された露光光４を受ける。こうして電子写真感光体１の周面に対し、目的の画像情報に対応した静電潜像が順次形成されていく。
【０２０６】
形成された静電潜像は、次いで現像手段５によりトナー現像され、不図示の給紙部から電子写真感光体１と転写手段６との間に電子写真感光体１の回転と同期して取り出されて給紙された転写材７に、電子写真感光体１の表面に形成担持されているトナー画像が転写手段６により順次転写されていく。
【０２０７】
トナー画像の転写を受けた転写材７は、電子写真感光体面から分離されて像定着手段８へ導入されて像定着を受けることにより画像形成物（プリント、コピー）として装置外へプリントアウトされる。
【０２０８】
像転写後の電子写真感光体１の表面は、クリーニング手段９によって転写残りトナーの除去を受けて清浄面化され、更に前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【０２０９】
本発明においては、上述の電子写真感光体１、一次帯電手段３、現像手段５及びクリーニング手段９等の構成要素のうち、複数のものを容器１１に納めてプロセスカートリッジとして一体に結合して構成し、このプロセスカートリッジを複写機やレーザービームプリンター等の電子写真装置本体に対して着脱自在に構成してもよい。例えば、一次帯電手段３、現像手段５及びクリーニング手段９の少なくとも一つを電子写真感光体１と共に一体に支持してカートリッジ化して、装置本体のレール等の案内手段１２を用いて装置本体に着脱自在なプロセスカートリッジとすることができる。
【０２１０】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動等により照射される光である。
【０２１１】
本発明の電子写真感光体は、電子写真複写機に利用するのみならず、レーザービームプリンター、ＣＲＴプリンター、ＬＥＤプリンター、ＦＡＸ、液晶プリンター及びレーザー製版等の電子写真応用分野にも広く用いることができる。
【０２１２】
【実施例】
以下、実施例に従って本発明を更に詳細に説明する。なお、実施例中の「部」は質量部を表す。
【０２１３】
（実施例１）
まず導電層用の塗料を以下の手順で調整した。１０質量％の酸化アンチモンを含有する酸化スズで被覆した導電性酸化チタン粉体５０部、フェノール樹脂２５部、メチルセロソルブ２０部、メタノール５部及びシリコーンオイル（ポリジメチルシロキサンポリオキシアルキレン共重合体、平均分子量３０００）０．００２部をφ１ｍｍガラスビーズを用いたサンドミル装置で２時間分散して調製した。この塗料をφ３０ｍｍのアルミニウムシリンダー上に浸漬塗布方法で塗布し、１４０℃で３０分間乾燥することによって、膜厚が２０μｍの導電層を形成した。
【０２１４】
次に、Ｎ−メトキシメチル化ナイロン５部をメタノール９５部中に溶解し、中間層用塗料を調製した。この塗料を前記の導電層上に浸漬コーティング法によって塗布し、１００℃で２０分間乾燥することによって、膜厚が０．６μｍの中間層を形成した。
【０２１５】
次に、下記構造式（Ａ）のビスアゾ顔料５部、ポリビニルブチラール樹脂２部及びシクロヘキサノン６０部を、φ１ｍｍガラスビーズを用いたサンドミル装置で２４時間分散し、更にテトラヒドロフラン６０部を加えて電荷発生層用塗料とした。この塗料を前記の中間層の上に浸漬コーティング法で塗布して、１００℃で１５分間乾燥することによって、膜厚が０．２μｍの電荷発生層を形成した。
【０２１６】
【化１１５】
0004208367.tif 000116
【０２１７】
次いで、化合物例Ｎｏ．６の正孔輸送性化合物６０部及び下記構造式（Ｂ）のフッ素系添加剤３部をモノクロロベンゼン３０部／ジクロロメタン３０部の混合溶媒中に溶解し、電荷輸送層用塗料を調製した。この塗料を前記の電荷発生層上にコーティングし、加速電圧１５０ｋＶ、線量２０Ｍｒａｄの条件で電子線を照射し樹脂を硬化することによって、膜厚が１５μｍの電荷輸送層を形成し、電子写真感光体を作製した。
【０２１８】
【化１１６】
0004208367.tif 000117
【０２１９】
以上で作製した電子写真感光体について、電子写真特性、耐久性、純水接触角、表面潤滑性及び転写効率を評価した。電子写真特性、耐久性及び転写効率は、この電子写真感光体をキヤノン（株）製ＬＢＰ−ＳＸに装着して評価した。初期の電子写真感光体特性［暗部電位Ｖｄ、光減衰感度（暗部電位−７００Ｖ設定で−１５０Ｖに光減衰させるために必要な光量）及び残留電位Ｖｓｌ（光減衰感度の光量の３倍の光量を照射したときの電位）］を測定し、更に５０００枚の通紙耐久試験を行い、電子写真感光体の削れ量及び耐久後の前記電子写真感光体特性を測定した。削れ量は、渦電流式膜厚測定器（ＦＩＳＣＨＥＲ社製、ＰＥＲＭＡＳＣＯＰＥ  ＴＹＰＥ  Ｅ１１１）を用いて測定した。純水接触角については、滴下式の接触角計（協和界面化学（株）社製）により、前記電子写真感光体表面の純水に対する接触角を比較した。表面潤滑性については、複写機用のウレタンゴム製のクリーニングブレードを用い、これを当接角３０度で電子写真感光体表面に当接しその滑り抵抗をＨＥＩＤＯＮ−１４型表面性試験機（新東化学（株）製）を用いて測定した。転写効率は、転写材上に転写後、現像剤と電子写真感光体上の転写残現像剤をそれぞれ反射式マクベス濃度計にて反射濃度として測定し算出した。結果を表５に示す。
【０２２０】
（実施例２〜１６）
実施例１において化合物例Ｎｏ．６の正孔輸送性化合物及び構造式（Ｂ）のフッ素系添加剤を表４に示す化合物に代えた以外は、実施例１と同様にして電子写真感光体を作製し、評価した。結果を表５に示す。
【０２２１】
（実施例１７）
実施例１において電荷発生層を形成した後、化合物例Ｎｏ．７１の正孔輸送性化合物６０部、下記構造式（Ｃ）のフッ素系添加剤３部、下記構造式（Ｄ）の熱重合開始剤０．６部をモノクロロベンゼン３０部／ジクロロメタン３０部の混合溶媒中に溶解し、電荷輸送層用塗料を調整した。この塗料を前記の電荷発生層上にコーティングし、１４０℃で１時間の熱硬化反応することによって、電子写真感光体を作製し、評価した。
【０２２２】
【化１１７】
0004208367.tif 000118
【０２２３】
【化１１８】
0004208367.tif 000119
【０２２４】
この電子写真感光体を実施例１と同様にして評価した。結果を表５に示す。
【０２２５】
（実施例１８）
実施例１において電荷発生層を形成した後、化合物例Ｎｏ．６３の正孔輸送性化合物６０部、下記構造式（Ｅ）のフッ素系添加剤３部、下記構造式（Ｆ）の光重合開始剤０．６部をモノクロロベンゼン３０部／ジクロロメタン３０部の混合溶媒中に溶解し、電荷輸送層用塗料を調整した。この塗料を前記の電荷発生層上にコーティングし、５００ｍＷ／ｃｍ2の光強度で３０秒間硬化することによって、電子写真感光体を作製した。
【０２２６】
【化１１９】
0004208367.tif 000120
【０２２７】
【化１２０】
0004208367.tif 000121
【０２２８】
この電子写真感光体を実施例１と同様にして評価した。結果を表５に示す。
【０２２９】
（実施例１９）
実施例１８において、化合物例Ｎｏ．６３の正孔輸送性化合物を化合物例Ｎｏ．６０に代えた以外は、実施例１８と同様に電子写真感光体を作製し、評価した。結果を表５に示す。
【０２３０】
（実施例２０）
実施例１において電荷発生層を形成した後、下記構造式（Ｇ）のスチリル化合物２０部
【０２３１】
【化１２１】
0004208367.tif 000122
及び下記構造式（Ｈ）の繰り返し単位を有するポリカーボネート樹脂１０部
【０２３２】
【化１２２】
0004208367.tif 000123
をモノクロロベンゼン５０部／ジクロロメタン２０部の混合溶媒中に溶解して調製した電荷輸送層用塗料を用いて、前記電荷発生層上に電荷輸送層を形成した。このときの電荷輸送層の膜厚は１０μｍであった。
【０２３３】
次いで、化合物例Ｎｏ．６の正孔輸送性化合物５０部及び下記構造式（Ｉ）で示されるアクリルモノマー１０部、構造式（Ｂ）で示されるフッ素系添加剤６部をモノクロロベンゼン５０部／ジクロロメタン３０部の混合溶媒中に溶解し、表面保護層用塗料を調製した。この塗料をスプレーコーティング法により先の電荷輸送層上に塗布し、加速電圧１５０ｋＶ、線量２０Ｍｒａｄの条件で電子線を照射し樹脂を硬化することによって、膜厚が５μｍの表面保護層を形成し、電子写真感光体を得た。
【０２３４】
【化１２３】
0004208367.tif 000124
【０２３５】
この電子写真感光体を実施例１と同様にして評価した。結果を表５に示す。
【０２３６】
（参考例２１）
実施例１において電荷発生層を形成した後、構造式（Ｇ）で示されるスチリル化合物１５部及び構造式（Ｈ）の繰り返し構造を有するポリカーボネート樹脂１５部をモノクロロベンゼン５０部／ジクロロメタン２０部に溶解させた塗工液を用いて電荷輸送層を形成した。このとき電荷輸送層の膜厚は１５μｍであった。
【０２３７】
次に、保護層用の塗工液を下記の工程で調製した。平均粒径０．０２μｍのアンチモン含有酸化スズ微粒子（商品名：Ｔ−１、三菱マテリアル（株）製）１０部及びメタノール５０部を混合してサンドミルで９６時間分散し、その後、構造式（Ｉ）で示されるアクリルモノマー１０部及び構造式（Ｂ）のフッ素系添加剤１部を混合した。前記塗工液を電荷輸送層上に塗布し、加速電圧１５０ｋＶ、線量２０Ｍｒａｄの条件で電子線を照射した。このときの保護層の膜厚は３μｍであった。以上で得られた電子写真感光体を実施例１と同様にして評価した。結果を表５に示す。
【０２３８】
（比較例１）
実施例１において電荷発生層を形成した後、構造式（Ｇ）で示されるスチリル化合物１５部及び構造式（Ｈ）の繰り返し構造を有するポリカーボネート樹脂１５部をモノクロロベンゼン５０部／ジクロロメタン２０部に溶解させた塗工液を用いて膜厚１５μｍの電荷輸送層を形成した。得られた電子写真感光体を実施例１と同様にして評価した。結果を表５に示す。実施例に対して、純水接触角は初期より低い値を示し耐久後は大幅に低下した。表面潤滑性も初期より悪く、耐久後には更に悪化した。転写効率も初期より悪い値を示した。
【０２３９】
（比較例２）
比較例１において電荷輸送層塗工液に下記構造式（Ｊ）の添加剤を１．５部加えた以外は、比較例１と同様にして電子写真感光体を作製し、評価した。結果を表５に示す。比較例１に対して初期の純水接触角、表面潤滑性及び転写効率は良好であったが、耐久後まで初期特性を満たすことはできなかった。
【０２４０】
（比較例３）
実施例２１において構造式（Ｂ）のフッ素系添加剤を用いなかった以外は、実施例２１と同様にして電子写真感光体を作製し、同様に評価した。結果を表５に示す。実施例２１に対して、純水接触角は初期より低い値を示し、耐久後は大幅に低下した。表面潤滑性も初期より悪く、耐久後には更に悪化した。転写効率も初期より悪い値を示した。
【０２４１】
（比較例４）
実施例２１において構造式（Ｂ）の添加剤の代わりに構造式（Ｊ）の添加剤を用いた以外は、実施例２１と同様にして電子写真感光体を作製し、同様に評価した。結果を表５に示す。比較例３に対して、初期の純水接触角、表面潤滑性及び転写効率は良好であったが、耐久後まで初期特性を満たすことはできなかった。
【０２４２】
【表５】
0004208367.tif 000125
【０２４３】
【表６】
0004208367.tif 000126
【０２４４】
【表７】
0004208367.tif 000127
【０２４５】
以上の結果により、実施例に示した電子写真感光体は電子写真特性が良好であり、かつ純水接触角／表面潤滑性／転写効率が耐久前後で大幅に悪化することなく、低自由エネルギー表面が保持されていることを示している。
【０２４６】
【発明の効果】
本発明の電子写真感光体は、優れた電子写真特性を示し、更には長期間にわたりその表面性が低下することのない高安定な電子写真感光体を提供できる。
【０２４７】
また、電子写真感光体の効果は、その電子写真感光体を有するプロセスカートリッジ及び電子写真装置においても当然に発揮され、長期間安定した性能が得られる。
【図面の簡単な説明】
【図１】本発明の電子写真感光体を有するプロセスカートリッジを用いる電子写真装置の概略構成の例を示す図である。
【符号の説明】
１  電子写真感光体
２  軸
３  帯電手段
４  露光光
５  現像手段
６  転写手段
７  転写材
８  定着手段
９  クリーニング手段
１０  前露光光
１１  プロセスカートリッジ容器
１２  案内手段
【図１】
0004208367.tif 000136